Способ упрочняющей обработки мартенситно-стареющей стали
METHOD OF MARTENSITE-AGING STEEL HARDENING TREATMENT

Заявляемое изобретение упрочняющей обработки металлических деталей относится к области машиностроения, в частности к пластической деформации поверхности с помощью ультразвуковых колебаний и последующей термической обработки и может быть использовано для упрочняющей обработки деталей, в частности деталей из мартенситно-стареющей стали 03Н18К9М5Т. Способ может быть реализован в машиностроении и технологиях, обеспечивающих повышение твердости износостойкости поверхностей за счет изменения структуры поверхностных слоев этих изделий.
Известен способ термомеханической обработки деталей из мартенситно - стареющих сталей [Патент РФ 2391413 МКИC21D6/00.Опубликован 10.06.2010] при котором осуществляют холодную пластическую деформацию до 40-60% и последующее старение.
Известен способ термомеханчиеской обработки деталей из мартенситно - стареющих сталей [Патент РФ 2031145 МПК C21D6/00. Опубликован 20.03.1995] при котором осуществляют закалку, холодную пластическую деформацию и последующее старение.  Этот способ выбран за прототип.
Недостатком вышеперечисленных способов упрочняющей обработки является небольшая степень деформации поверхности, что не обеспечивает получение упрочненного слоя с максимально возможным для обрабатываемого материала уровнем твердости и, как следствие, высокой износостойкости.
Известно также устройство [патент РФ 2124430 C1. МПК B24B 39/00, Опубликован 10.06.2010], предназначенное для упрочнения поверхности деталей, в частности, поверхностно-пластическим деформированием использующим энергию ультразвуковых колебаний. Оно включает  магнитострикционный преобразователь, преобразующий электрическую энергию в энергию упругих волн. Устройство работает следующим образом: для осуществления упрочняюще-чистовой обработки поверхностей магнитострикционный преобразователь необходимо поджать устройство к обрабатываемой детали. Подаваемое на обмотку магнитострикционного преобразователя напряжение вызывает в нем колебания ультразвуковой частоты, передаваемые на обрабатываемую поверхность.
a
За один проход заявляемое устройство на 10-140% повышает прочность материала обрабатываемой поверхности и может понизить шероховатость на R=0,1 мкм. Устройство позволяет осуществлять обработку поверхностей деталей из металлических материалов. При этом возможна обработка поверхностей вращения, плоских поверхностей, в том числе пазов и отверстий.
Цель изобретения - повышение твердости и износостойкости мартенситно-стареющей стали 03Н18К9М5Т.
Техническим результатом изобретения является повышение твердости и износостойкости изделий, испытывающих в процессе эксплуатации механические нагрузки. В результате такой обработки в поверхностном слое структура приобретает преимущественно сетчатую дислокационную и становится близкой к нанокристаллической, в результате чего увеличивается микротвердость, увеличивается плотность дислокаций, происходит допревращение остаточного аустенита, уменьшается шероховатость.
Технический результат достигается тем. Что в способе упрочняющей обработки деталей или изделий из мартенситно-стареющей стали 03Н18К9М5Т, включающем термическую и ультразвуковую обработку, с целью повышения твердости и износостойкости деталей или изделий после проведения закалки - 1200±10°C, выдержка 1 час, охлаждение в воде, трехкратная закалка 930±10°C, выдержка по 1 часу, охлаждение в воде, закалка 770-830°C, выдержка 1 час, охлаждение в воде, осуществляют ультразвуковую обработку, далее следует старение - старение 530±10°C, выдержка 3,5 часа, вакуум, при этом режим ультразвуковой обработки следующий: сила статического прижима 100 Н, скорость подачи 200 мм/мин, частота колебаний 22 кГц, амплитуда колебаний 15 мкм.
Достигаемый технический результат и возможности применения предлагаемого способа упрочняющей обработки поверхностей мартенситно-стареющей стали иллюстрируются следующими примером его осуществления.
a
0,05
В испытательной лаборатории Заявителя по предлагаемому способу был обработан вал, выполненный из мартенситно-стареющей стали 03Н18К9М5Т и имеющий исходную шероховатость R=0.880 мкм, микротвердость HV=510.
a
0,05
10
-2
Мартенситно-стареющие стали после закалки состоят в основном из высоколегированного безуглеродистого мартенсита и некоторого количества остаточного аустенита и имеют сравнительно невысокую прочность. В процессе старения происходит распад твердых растворов мартенсита и аустенита с выделением в мартенситной матрице упрочняющих частиц интерметаллидных фаз. В результате ультразвуковой обработки на поверхности вала была получена шероховатость R=0,048 мкм и микротвердость HV=580. Структура приобретает преимущественно сетчатую дислокационную структуру, поперечный размер реек наблюдаемого мартенсита составляет ~ 90 нм, структура состоит преимущественно из субзеренной α-фазы размером ~ 110 нм на всех режимах обработки. Таким образом структура становится близкой к нанокристаллической. Остаточный аустенит не наблюдается. Плотность дислокаций увеличивается до ~ 7,5⋅10 см . По границам нанокристаллических зерен α-фазы наблюдаются выделения высокодисперсных интерметаллидных упрочняющих фаз размером 3-20 нм.
Величина и знак остаточных макронапряжений поверхностного слоя составляют - 250 МПа.
Благодаря комбинированной обработки мартенситно-стареющей стали 03Н18К9М5Т достигается технический результат, а именно: в поверхностном слое структура приобретает преимущественно сетчатую дислокационную структуру, поперечный размер реек наблюдаемого мартенсита уменьшается, структура состоит преимущественно из субзеренной α-фазы и становится близкой к нанокристаллической. По границам нанокристаллических зерен α-фазы происходит выделение высокодисперсных интерметаллидных упрочняющих фаз. Происходит допревращение остаточного мартенсита и увеличение плотности дислокаций и микротвердости, уменьшение шероховатости.
Результаты влияния различных режимов термической обработки и последующей ультразвуковой обработки на микротвердость образца представлены на рисунке 1.